(57)【特許請求の範囲】
【請求項１】
（Ａ）メチル−１−ペンテン系重合体９９〜５０重量部、および（Ｂ）液体飽和炭化水素１〜５０重量部を含む組成物からなる表面保護フィルム。
【請求項２】
メチル−１−ペンテン系重合体が４−メチル−１−ペンテン系重合体である、請求項１記載の表面保護フィルム。
【請求項３】
厚さ５〜３０μｍである、請求項１または２記載の表面保護フィルム。
【請求項４】
液体飽和炭化水素が、パラフィン系およびナフテン系のプロセスオイル、白色鉱油、ミネラルオイル、パラフィンワックスおよび流動パラフィンから選択される請求項１〜３のいずれか１項記載の表面保護フィルム。
【請求項５】
液体飽和炭化水素が流動パラフィンである請求項４記載の表面保護フィルム。
【請求項６】
液体飽和炭化水素が、初留沸点が１４９℃以上でかつ終留沸点が３４３℃以下である請求項４または５記載の表面保護フィルム。
【発明の詳細な説明】
【０００１】
【発明の属する技術分野】
本発明は、表面保護フィルムに関し、特に、ガラス板、鋼板、液晶モニター、ＣＲＴ、アクリル樹脂板、ポリカーボネート樹脂板等の表面を保護するための表面保護フィルムに関する。本発明の表面保護フィルムは、それを貼着したままその貼着された物体を加熱処理しても溶融することなく表面保護が可能である。
【０００２】
【従来の技術】
ガラス板、鋼板、液晶モニター、ブラウン管や、アクリル樹脂板、ポリカーボネート板、塩化ビニル樹脂板等の各種合成樹脂板は、使用前に傷付いたり汚れたりするのを防ぐため、表面に表面保護フィルムが貼着される。そして、表面保護フィルムが貼着されたまま、熱成形加工等の加熱処理が行われ得る。表面保護フィルムとしては、一般に、ポリエチレン系樹脂からなるフィルムが、あるいはポリエチレン、ポリプロピレン等のポリオレフィン樹脂からなるフィルムを基材層とし、その片面にエチレン・酢酸ビニル共重合体、エチレン・エチルアクリレート共重合体、エチレン・メチルメタクリレート共重合体等のエチレン共重合体からなる接着剤層を設けたものが用いられている。
【０００３】
しかし、従来使用されているポリエチレン系樹脂は１００℃程度の温度で溶融する。従って、ポリエチレン系樹脂のフィルムを表面に貼着したまま、その貼着された物体を加熱処理する場合、表面保護フィルムとしての効果が得られないと言う問題があった。
【０００４】
また、表面保護フィルムは、適度の接着力を必要とする。すなわち、鋼板、板材、液晶モニター、ブラウン管等の製造時に貼着された表面保護フィルムは、これらの運搬、加工等の取り扱いを受けるとき剥がれることがないよう、確実に接着されていなければならないが、最終的に不要になって剥がすときには簡単に剥がれることが必要である。通常、表面保護フィルムがひとりでに剥がれないためには、０．５ｇ／２５ｍｍ幅以上の接着力が必要であり、また、剥がそうとしたとき簡単に剥がれるためには接着力が５０ｇ／２５ｍｍ幅をこえないことが必要とされているから、その接着力は０．５〜５０ｇ／２５ｍｍ幅であればよいことになる。しかしながら、接着された表面保護フィルムをひき剥がすのに必要な力は多くの場合経時的に増加し、その傾向は温度が高いと一層加速されるから、最初に適当な接着力のものも、後で剥がす頃には強すぎるほど接着していることが多い。
【０００５】
一方、本発明者らは、先に、（Ａ）メチル−１−ペンテン系重合体、および（Ｂ）液体飽和炭化水素、ブテン−１単量体を主成分として重合したポリブテン系樹脂、および水素化石油系炭化水素樹脂より選ばれる１種以上を含む組成物からなる層を少なくとも有するフィルムが、耐熱性、粘着性および取扱性に優れることを見出した（特許文献１、２参照）。
【０００６】
【特許文献１】
特開平６−１３６１４９号公報
【特許文献２】
特開平７−１６５９４０号公報
【０００７】
【発明が解決しようとする課題】
本発明者らは、表面保護フィルムを貼着したままその貼着された物体を加熱処理しても溶融することなく表面保護が可能であり、かつ加熱処理後においてもその物体から容易に剥離することの出来る表面保護フィルムを得るべく鋭意検討した結果、上記した（Ａ）メチル−１−ペンテン系重合体、および（Ｂ）液体飽和炭化水素、ブテン−１単量体を主成分として重合したポリブテン系樹脂、および水素化石油系炭化水素樹脂より選ばれる１種以上を含む組成物からなるフィルムが、上記要件を満たすことを見出した。
【０００８】
【課題を解決するための手段】
すなわち、本発明は、（Ａ）メチル−１−ペンテン系重合体９９〜５０重量部、および（Ｂ）液体飽和炭化水素１〜５０重量部を含む組成物からなる表面保護フィルムを提供する。
【０００９】
【発明の実施の形態】
本発明において成分（Ａ）として使用されるメチル−１−ペンテン系重合体は、４−メチル−１−ペンテンおよび／または３−メチル−１−ペンテンの単独重合体、ならびに４−メチル−１−ペンテンおよび／または３−メチル−１−ペンテンと他の１−アルケンとの共重合体を包含する。１−アルケンは１種単独でも、また２種以上を組合せて使用してもよい。共重合体における１−アルケンの含有量は、Ｃ2 〜Ｃ5 の１−アルケンを使用する場合には１０重量％以下、Ｃ6 〜Ｃ10の１−アルケンを使用する場合には８重量％以下、Ｃ11〜Ｃ14の１−アルケンを使用する場合には５重量％以下であるのが好ましい。これらを組合せて使用する場合には、１−アルケンの合計が５重量％以下であるのが好ましい。また、このような重合体もしくは共重合体を無水マレイン酸で変性したものもメチル−１−ペンテン系重合体として使用でき、その場合、無水マレイン酸の含有量は１０重量％以下であるのが好ましい。メチル−１−ペンテン系重合体としては、４−メチル−１−ペンテンの重合体が好ましい。
【００１０】
本発明において成分（Ｂ）として使用される液体飽和炭化水素は、常温で液体の、パラフィン系列（メタン系列）またはシクロパラフィン系列の飽和炭化水素であり、単一化合物であっても混合物であってもよい。これには、不飽和結合を有する化合物の重合体（例えばオレフィンの重合体）などは含まれない。パラフィン系およびナフテン系のプロセスオイル、白色鉱油、ミネラルオイル、パラフィンワックスおよび流動パラフィンから選択される飽和炭化水素が好ましく、特に流動パラフィンが好ましい。なかでも、安全衛生上の点から、初留沸点が１４９℃以上でかつ終留沸点が３４３℃以下であるものが好ましい。また、臭気がなく、灯油臭のないものが好ましい。
【００１１】
成分（Ｂ）として使用されるポリブテン系樹脂は、ブテン−１単量体を主成分として重合したものであり、例えば、ポリブテン−１、および好ましくは、ブテン−１を主成分とし、これに、エチレン、プロピレン、ヘキセン、および／またはその他のα−オレフィンを共重合させたものを包含する。ここで、主成分とは、ポリブテン系樹脂を構成する単量体のうちで量が最も多いものを意味する。例えば、ブテン−１単量体の量は、単量体全体の５０モル％以上、好ましくは７０モル％以上である。使用されるポリブテン系樹脂は、重量平均分子量が１０万〜３００万程度であり、公知のいずれの方法で製造されたものでもよい。
【００１２】
成分（Ｂ）として使用される水素化石油系炭化水素樹脂はそれ自体公知である。好ましくは、上記水素化石油系炭化水素樹脂として、重量平均分子量が５００〜５０００程度のものが使用される。該樹脂としては、水素化芳香族系炭化水素樹脂、水素化脂肪族系炭化水素樹脂、水素化脂環族系炭化水素樹脂、水素化脂肪族・脂環族系炭化水素樹脂、水素化脂肪族・芳香族系炭化水素樹脂が挙げられ、例えば、水素化テルペン樹脂、水素化ポリシクロペンタジエン樹脂、水素化α‐メチルスチレン・ビニルトルエン樹脂が使用される。
【００１３】
上記組成物は、成分（Ａ）９９〜５０重量部、および成分（Ｂ）１〜５０重量部を含む。好ましくは、成分（Ａ）７０〜９７重量部に対して成分（Ｂ）を３〜３０重量部の割合で含む。成分（Ａ）の量が５０重量部未満では十分な耐熱性を発揮できず、また９９重量部を超えると十分な粘着性が得られない。また成分（Ｂ）が１重量部未満では十分な粘着性が得られず、５０重量部を超えると、フィルム表面に浸出して表面保護フィルムとしての特性を損なう。
【００１４】
上記組成物は、成分（Ａ）および（Ｂ）の他に、例えば、脂肪酸アミド、脂肪酸ビスアミド（フィルムの剥離性改善のため）；α−メチルスチレン／ビニルトルエン水添樹脂（粘着性向上のため）を、合わせて１０重量部以下の量で任意的に含むことができる。
【００１５】
さらに、上記組成物は、慣用の酸化防止剤、無機充填剤、帯電防止剤、防曇剤、紫外線吸収剤、着色剤、耐熱安定剤、増核剤等を必要に応じて含むこともできる。
【００１６】
本発明の表面保護フィルムは、上記した組成物から成る単層または多層フィルムであり得る。フィルムの厚さは、３〜５０μｍであるのが好ましく、特に好ましくは５〜３０μｍである。
【００１７】
本発明の表面保護フィルムの製造方法は特に限定されないが、例えば上記組成物の各成分を、押出機に供給して溶融混練した後、Ｔ‐ダイ、インフレーション等の公知の製膜方法を用いてフィルムに成形することができる。なお、耐熱性および強度を上げるために、テンター法、チューブラ法等により延伸しても良い。
【００１８】
【実施例】
以下の実施例および比較例により本発明をさらに説明する。
【００１９】
実施例１
メチル−１−ペンテン系重合体（三井化学（株）製、MX-021；ポリ（４−メチル−１−ペンテン）；ＭＦＲ（測定温度：260 ℃、荷重：5.00kg）：23g/10分；密度：0.833g/cm3）９２重量部および流動パラフィン（エッソ石油化学（株）製、クリストール 352；無臭；初留沸点149 ℃、終留沸点343 ℃）８重量部を、押出機（山口製作所製、スクリュー径：40mm、L/D:22 ）に供給し、280 ℃、40rpmの条件で溶融混練した後、Ｔダイにて厚さ１５μｍの単層フィルムを作成した。このフィルムについて、以下に示した試験を行った。結果を表１に示す。
【００２０】
試験：
(1)比重
JIS  K7112 A法に準拠した。比重が小さい方が、使用者の負担を低減できる。
(2) 密着性
JIS K6854-2法  接着剤−はく離接着強さ試験方法−第２部：１８０°はく離に準拠した。剛性被着材としてガラス板を用いた。フィルムと剛性被着材とを１ＭＰａの圧力を加えながら、ロールにて密着させた。これを２３℃雰囲気中２４時間放置した場合と、１９０℃雰囲気中で１０分間放置した後、室温まで冷却した場合をそれぞれ測定した。
(3)耐熱性
幅３ｃｍ、長さ１４ｃｍのフィルムの両端２．５ｃｍをクラフト紙にて挟み試験片とした。
この試験片のクラフト紙で覆った部分の上部を治具で固定し、下部に１０ｇの荷重を掛け垂直状態の試験片をあらかじめ所定温度にした恒温槽に１時間静置した。１時間後、試験片の切断の有無を目視した。切断しなかった最高温度を耐熱温度とした。
(4) エチレン・α−オレフィン共重合体のＱ値の測定方法
サンプルペレットを熱プレスし、薄押しシートを作成した。このシート６ｍｇを６ｍｌのｏ−ジクロロベンゼン（０．１ｗｔ％ＢＨＴ入り）中で加熱溶解（１４０℃）し試料溶液とした。この試料溶液を用いて、ＭＰＣ装置の高温ＳＥＣにより測定を行なった。
測定条件
試料濃度：０．１重量％
注入量：４００μｌ
展開溶液：ｏ−ジクロロベンゼン（０．１ｗｔ％ＢＨＴ入り）
流速：１ｍｌ／分
カラム：ＴＳＫｇｅｌ  ＧＭＨ  ＨＲ−Ｈ（２０）ＨＴ  （東ソー）  ７．８ｍｍφ×３０ｃｍ  ２本
カラム恒温槽温度：１３５℃
検出器：ＦＴ-ＩＲ
標準ＰＳ：ポリマーラボラトリーズ社製を使用
【００２１】
比較例１
実施例１において成分（Ａ）として使用したメチル-1- ペンテン系重合体（三井化学（株）製、MX-021）のみを押出機（山口製作所製、スクリュー径：40mm、L/D:22 ）に供給し、280 ℃、40rpmの条件で溶融混練した後、Ｔダイにて厚さ１５μｍの単層フィルムを作成した。このフィルムの試験結果を表１に示す。
【００２２】
比較例２
直鎖状低密度ポリエチレン（日本ポリケム（株）製、KF260（エチレン・ヘキセン−１共重合体））を押出機（山口製作所製、スクリュー径：40mm、L/D:22）に供給し、280℃、40rpm の条件で溶融混練した後、Ｔダイにて厚さ１５μｍの単層フィルムを作成した。このフィルムの試験結果を表１に示す。
【００２３】
【表１】
0004878725.tif 000002
【００２４】
【発明の効果】
本発明の表面保護フィルムは、耐熱性に優れると共に適度な粘着性を有しており、しかも取扱性が容易である。